(57)【要約】【課題】モジュールを構成する各部品の接合界面の検査精度を良好に確保するとともに、回路層と樹脂との密着性を良好に確保できる絶縁回路基板及びその製造方法を提供する。【解決手段】絶縁回路基板は、セラミックス基板と、該セラミックス基板の一方の面に形成された銅又はアルミニウムからなる回路層と、を備え、前記回路層が、前記セラミックス基板の一方の面に接合された第１回路層と、該第１回路層の表面に接合された第２回路層と、を有する積層構造とされ、前記第２回路層の平均結晶粒径が前記第１回路層の結晶粒径結晶よりも大きく設けられている。【選択図】      図１
2019149459.tif 000002
【特許請求の範囲】
【請求項１】
セラミックス基板と、該セラミックス基板の一方の面に形成された銅又はアルミニウムからなる回路層と、を備え、
前記回路層が、前記セラミックス基板の一方の面に接合された第１回路層と、該第１回路層の表面に接合された第２回路層と、を有する積層構造とされ、
前記第２回路層の平均結晶粒径が前記第１回路層の結晶粒径結晶よりも大きく設けられていることを特徴とする絶縁回路基板。
【請求項２】
前記セラミックス基板の他方の面に、前記回路層と同じ金属からなる金属層を備え、
前記金属層は少なくとも前記セラミックス基板の他方の面に接合された第１金属層を備え、
前記第１金属層が前記第１回路層と同等の平均結晶粒径に設けられていることを特徴とする請求項１に記載の絶縁回路基板。
【請求項３】
前記金属層は、前記第１金属層と、該第１金属層の表面に接合された第２金属層と、を有する積層構造とされ、
前記第２金属層が前記第２回路層と同等の平均結晶粒径に設けられていることを特徴とする請求項２に記載の絶縁回路基板。
【請求項４】
前記回路層が銅のとき、前記第１回路層の平均結晶粒径が２５０μｍ未満であることを特徴とする請求項１から３のいずれか一項に記載の絶縁回路基板。
【請求項５】
前記回路層がアルミニウムのとき、前記第１回路層の平均結晶粒径が３７５μｍ未満であることを特徴とする請求項１から３のいずれか一項に記載の絶縁回路基板。
【請求項６】
セラミックス基板の一方の面に接合された第１回路層と該第１回路層の表面に接合された第２回路層とを有する回路層を形成する回路層形成工程を有しており、
前記回路層のうち、前記第１回路層となる第１金属材として、前記第１回路層の表面に接合される第２回路層となる第２金属材よりも加熱による結晶粒の粗大化が抑制された結晶粒抑制材を用意し、前記第１金属材と前記第２金属材とが圧着されたクラッド材を形成しておき、
前記回路層形成工程において、前記セラミックス基板の一方の面に、ろう接合材を介して前記クラッド材の前記第１金属材を重ねて配置した状態で、前記セラミックス基板と前記クラッド材との積層方向に加圧して加熱することにより、前記クラッド材の前記第１金属材と前記セラミックス基板とを接合して、前記セラミックス基板の一方の面に前記第１回路層と前記第２回路層とを有する前記回路層を形成することを特徴とする絶縁回路基板の製造方法。
【発明の詳細な説明】
【技術分野】
【０００１】
本発明は、パワー素子やＬＥＤ素子、熱電素子等の素子が搭載される絶縁回路基板及びその製造方法に関する。
【背景技術】
【０００２】
金属部材とセラミックス部材とを接合してなる絶縁回路基板として、例えばＡｌＮ（窒化アルミニウム）、Ａｌ２Ｏ３（アルミナ）、Ｓｉ３Ｎ４（窒化ケイ素）等のセラミックス基板と、このセラミックス基板の一方の面に接合されたアルミニウム（Ａｌ）や銅（Ｃｕ）等の導電性に優れた金属からなる回路層と、を備えた構成のものが知られている。なお、この種の絶縁回路基板には、例えばパワー素子が搭載されるパワーモジュール用基板のように、セラミックス基板の他方の面に熱伝導性に優れた金属からなる金属層を形成することや、金属層を介して放熱層（ヒートシンク）を接合することも行われる。
【０００３】
例えば、特許文献１には、セラミック基板（セラミックス基板）の表面に銅回路が形成され、又はその銅回路と共にセラミック基板の裏面に放熱銅板が形成された回路基板（絶縁回路基板）が開示されている。
【０００４】
このように構成される絶縁回路基板の回路層の表面（上面）に、パワー素子やＬＥＤ素子、熱電素子等の素子がはんだ付け（実装）されることにより、各種のモジュールが製造される。また、素子が実装されたモジュールは、絶縁性確保や配線保護等の観点から、ポッティング樹脂やモールディング樹脂で封止することも行われる。
【先行技術文献】
【特許文献】
【０００５】
【特許文献１】特許第３２１１８５６号公報
【発明の概要】
【発明が解決しようとする課題】
【０００６】
ところで、各種のモジュールにおける回路層と素子との接合界面や、回路層とセラミックス基板との接合界面等の検査は、超音波探査映像装置（ＳＡＴ：Ｓｃａｎｎｉｎｇ  Ａｃｏｕｓｔｉｃ  Ｔｏｍｏｇｒａｐｈ）を用いて、素子や絶縁回路基板の各層等を介して行われることが知られている。
ところが、セラミックス基板に銅等の金属を接合して回路層を形成する場合、例えば、セラミックス基板に回路層となる銅（Ｃｕ）板を接合する場合、通常、Ａｇ‐Ｃｕ‐Ｔｉ系等の活性金属ろう材を用いて８００℃以上の温度で加熱することが必要となる。このような温度域で加熱した場合、銅の結晶粒が加熱前よりも粗大化する。このため、絶縁回路基板（回路層）を介して回路層と素子との接合界面（はんだ接合部）を超音波探査映像装置により検査する際に、回路層での超音波の反射が大きくなり、検査精度を低下させることが問題となっている。
【０００７】
一方、この対策として、高熱を加えても結晶粒が粗大化しにくい材料を回路層に用いることが考えられるが、この場合には回路層表面の表面粗度（表面粗さ）が小さくなるため、素子を絶縁回路基板に実装したモジュールを樹脂封止する際に、樹脂と回路層との密着性を低下させることが問題となる。
【０００８】
本発明は、このような事情に鑑みてなされたもので、モジュールを構成する各部品の接合界面の検査精度を良好に確保するとともに、回路層と樹脂との密着性を良好に確保できる絶縁回路基板及びその製造方法を提供することを目的とする。
【課題を解決するための手段】
【０００９】
本発明の絶縁回路基板は、セラミックス基板と、該セラミックス基板の一方の面に形成された銅又はアルミニウムからなる回路層と、を備え、前記回路層が、前記セラミックス基板の一方の面に接合された第１回路層と、該第１回路層の表面に接合された第２回路層と、を有する積層構造とされ、前記第２回路層の平均結晶粒径が前記第１回路層の結晶粒径結晶よりも大きく設けられている。
【００１０】
この絶縁回路基板では、回路層を、セラミックス基板に接合された第１回路層と、その第１回路層に接合された第２回路層と、を有する積層構造とし、素子が搭載（実装）される第２回路層の平均結晶粒径を第１回路層の平均結晶粒径よりも大きくしている。このように、絶縁回路基板では、平均結晶粒径の異なる第１回路層と第２回路層とを組み合わせて、素子が実装される回路層の表面を第２回路層で形成している。第２回路層は、第１回路層よりも平均結晶粒径を大きく設けているので、第１回路層よりも第２回路層の表面の表面粗度（表面粗さ）も大きくなる。回路層（第２回路層）上に素子を実装したモジュールを樹脂封止すると、モールド樹脂の特に回路層の周縁（第２回路層の周縁）に形成された角部に応力が集中しやすいが、本発明の絶縁回路基板では第２回路層の平均結晶粒径を大きく設け、その表面の表面粗度を大きく設けているので、モールド樹脂を第２回路層の周縁に強固に固定でき、モールド樹脂と回路層との密着性を良好に確保できる。
また、前述したように、回路層を第１回路層と第２回路層とで形成しているので、回路層全体に対して第２回路層が占める割合を小さく、すなわち回路層全体に対して第２回路層の厚みを薄く形成できる。このため、超音波探査映像装置により回路層を介して素子と回路層（第２回路層）との接合界面を検査する際の第２回路層における超音波の反射の割合を大きく低減できる。したがって、回路層全体における超音波の反射を大きく低減でき、検査精度を良好に確保できる。
また、回路層全体としては、第１回路層と第２回路層とを組み合わせることで、十分な厚みを確保できる。したがって、回路層として要求される機能である電気伝達性能や放熱性能を良好に確保できる。
【００１１】
本発明の絶縁回路基板の好適な実施態様として、前記セラミックス基板の他方の面に、前記回路層と同じ金属からなる金属層を備え、前記金属層は少なくとも前記セラミックス基板の他方の面に接合された第１金属層を備え、前記第１金属層が前記第１回路層と同等の平均結晶粒径に設けられているとよい。
【００１２】
セラミックス基板の他方の面に金属層を備える絶縁回路基板においても、金属層を構成する第１金属層を、第１回路層と同等の平均結晶粒径に設けておくことで、超音波探査映像装置により絶縁回路基板を介して素子と回路層（第２回路層）との接合界面を検査する際に、回路層に加えて金属層でも超音波の反射を低減できる。したがって、超音波探査映像装置による検査精度を良好に確保できる。
【００１３】
本発明の絶縁回路基板の好適な実施態様として、前記金属層は、前記第１金属層と、該第１金属層の表面に接合された第２金属層と、を有する積層構造とされ、前記第２金属層が前記第２回路層と同等の平均結晶粒径に設けられているとよい。
【００１４】
金属層を第１金属層と第２金属層との積層構造とし、第２金属層を第２回路層と同等の大きな平均結晶粒径に設けておくことで、第２金属層の表面の表面粗度を大きく設けることができる。このように、金属層の表面の表面粗度を大きくすると、金属層に放熱層（ヒートシンク）を重ねてはんだ等により接合する際に、金属層とはんだとの濡れ性が向上する。このため、金属層と放熱層との密着性及び接合信頼性を高めることができ、金属層から放熱層への放熱を円滑に行うことができる。また、金属層と放熱層とを熱伝導性グリスを挟んで積層する場合にも、金属層の表面の表面粗度を大きくしておくことで、金属層と放熱層との間に熱伝導性グリスを留めておくことができ、熱伝導性グリスが外部に抜けることを抑制できる。したがって、金属層と放熱層との密着性を良好に確保できるので、金属層と放熱層との間の熱抵抗を低減でき、放熱性能を良好に確保できる。
また、金属層を第１金属層と第２金属層とで形成しているので、金属層全体に対して第２金属層が占める割合を小さくできる。このため、超音波探査映像装置によりモジュールの各部品の接合界面を検査する際の第２金属層における超音波の反射の割合を大きく低減でき、金属層全体における超音波の反射を大きく低減できる。したがって、検査精度を良好に確保できる。
【００１５】
本発明の絶縁回路基板の好適な実施態様として、前記回路層が銅のとき、前記第１回路層の平均結晶粒径が２５０μｍ未満であるとよい。また、前記回路層がアルミニウムのとき、前記第１回路層の平均結晶粒径が３７５μｍ未満であるとよい。
【００１６】
回路層が銅又はアルミニウムのときに、第１回路層の平均結晶粒径を上記範囲内に調整することにより、超音波探査映像装置による検査精度と、樹脂封止時の密着性との双方を、良好に確保できる。
【００１７】
本発明の絶縁回路基板の製造方法は、セラミックス基板の一方の面に接合された第１回路層と該第１回路層の表面に接合された第２回路層とを有する回路層を形成する回路層形成工程を有しており、前記回路層のうち、前記第１回路層となる第１金属材として、前記第１回路層の表面に接合される第２回路層となる第２金属材よりも加熱による結晶粒の粗大化が抑制された結晶粒抑制材を用意し、前記第１金属材と前記第２金属材とが圧着されたクラッド材を形成しておき、前記回路層形成工程において、前記セラミックス基板の一方の面に、ろう接合材を介して前記クラッド材の前記第１金属材を重ねて配置した状態で、前記セラミックス基板と前記クラッド材との積層方向に加圧して加熱することにより、前記クラッド材の前記第１金属材と前記セラミックス基板とを接合して、前記セラミックス基板の一方の面に前記第１回路層と前記第２回路層とを有する前記回路層を形成する。
【００１８】
このように、第１金属材として、第２金属材よりも加熱による結晶粒の粗大化が抑制された結晶粒抑制材を用いることで、第１回路層と第２回路層とを備える回路層を形成できる。また、予め第１金属材と第２金属材とが圧着されたクラッド材を形成しておくことで、回路層形成工程における１回の加熱により、クラッド材とセラミックス基板とを接合して、第１回路層と第２回路層とを備える回路層を容易に形成できる。したがって、絶縁回路基板の製造工程を簡略化できる。
【発明の効果】
【００１９】
本発明によれば、モジュールを構成する各部品の接合界面の検査精度を良好に確保するとともに、回路層と樹脂との密着性を良好に確保できる。
【図面の簡単な説明】
【００２０】
【図１】本発明の第１実施形態の絶縁回路基板を用いたパワーモジュールを模式的に表した縦断面図である。
【図２】図１に示す絶縁回路基板の縦断面図である。
【図３】図２に示す絶縁回路基板の製造方法を工程順に示す縦断面図である。
【図４】本発明の第２実施形態の絶縁回路基板を模式的に表した縦断面図である。
【図５】本発明の第３実施形態の絶縁回路基板を模式的に表した縦断面図である。
【発明を実施するための形態】
【００２１】
以下、本発明の実施形態について、図面を参照しながら説明する。
図１は、本発明の第１実施形態の絶縁回路基板の製造方法により製造される絶縁回路基板（パワーモジュール用基板）１０を用いたパワーモジュール１０１を示している。このパワーモジュール１０１は、絶縁回路基板１０と、絶縁回路基板１０の表面に搭載された素子９１とを備え、素子９１と絶縁回路基板１０とがエポキシ樹脂等からなるモールド樹脂８１により樹脂封止されたものである。なお、図１の符号９２は、素子９１を固着するはんだ材等の接合層を示している。このパワーモジュール１０１は、パワーモジュール１０１の露出面（絶縁回路基板１０の露出面）をヒートシンク（図示略）等の表面に熱伝導性グリスを介して押し付ける、又は、はんだ材や接着材等を介して接着して固定された状態で使用される。
【００２２】
絶縁回路基板１０は、図２に示すように、セラミックス基板１１と、セラミックス基板１１の一方の面に形成された回路層１２と、セラミックス基板１１の他方の面に形成された金属層１３と、を備えている。セラミックス基板１１は、ＡｌＮ（窒化アルミニウム）、Ａｌ２Ｏ３（アルミナ）、Ｓｉ３Ｎ４（窒化ケイ素）等のセラミックス材料により形成される。
【００２３】
回路層１２は、銅（純銅又は銅合金）又はアルミニウム（純アルミニウム又はアルミニウム合金）により形成され、これらの金属からなる金属板をセラミックス基板１１の一方の面にＡｇ‐Ｃｕ‐Ｔｉ系もしくはＡｌ‐Ｓｉ系等のろう接合材により接合することで形成される。また、回路層１２は、図１及び図２に示すように、セラミックス基板１１の一方の面に接合された第１回路層１２１と、その第１回路層１２１の表面に接合された第２回路層１２２と、を有する積層構造とされ、回路層１２の表面に配置される第２回路層１２２の表面に素子９１が搭載されるようになっている。そして、第２回路層１２２の平均結晶粒径が、第１回路層１２１の平均結晶粒径よりも大きく設けられている。
【００２４】
回路層１２が銅（Ｃｕ）のとき、第１回路層１２１の平均結晶粒径が２５０μｍ未満であることが好ましく、第２回路層１２２の平均結晶粒径が２５０μｍ以上であることが好ましい。一方、回路層１２がアルミニウム（Ａｌ）のとき、第１回路層１２１の平均結晶粒径が３７５μｍ未満であり、第２回路層１２２の平均結晶粒径が３７５μｍ以上であることが好ましい。第１回路層１２１の平均結晶粒径を上記範囲内に調整することにより、第１回路層１２１における超音波の反射を大きく低減できる。
【００２５】
一方、第２回路層１２２は、第１回路層１２１よりも平均結晶粒径を大きくしているので、第１回路層１２１よりも第２回路層１２２の表面の表面粗度（表面粗さ、算術平均粗さＲａ）が大きく設けられる。このように、絶縁回路基板１０では、平均結晶粒径の異なる第１回路層１２１と第２回路層１２２とを組み合わせて、素子９１が実装される回路層１２の表面を第２回路層１２２で形成している。また、回路層１２を第１回路層１２１と第２回路層１２２とで形成しているので、回路層１２全体に対して第２回路層１２２が占める割合を小さく、すなわち回路層１２全体に対して第２回路層１２２の厚みを薄く形成できる。このため、回路層１２を介して行う超音波探査映像装置（ＳＡＴ）によりパワーモジュール１０１の各部品の接合界面を検査する際に、第２回路層１２２における超音波の反射の割合を大きく低減できる。したがって、回路層１２全体における超音波の反射を大きく低減でき、検査精度を良好に確保できる。なお、第２回路層１２２の厚みは、第１回路層１２１の厚みよりも小さくすることが好ましい。
【００２６】
一方、回路層１２上に素子９１を実装したパワーモジュール１０１を樹脂封止する際には、回路層１２の周縁に配置される角部に応力が集中しやすい。しかし、絶縁回路基板１０では、回路層１２の表面に配置される第２回路層１２２の表面粗度を大きく設けているので、モールド樹脂８１を回路層１２の周縁に強固に固定できる。したがって、超音波探査映像装置による検査精度と、樹脂封止時の密着性との双方を、良好に確保できる。
【００２７】
金属層１３は、回路層１２と同じ金属からなり、回路層１２と同様に、金属板をセラミックス基板１１の他方の面にろう接合材により接合することで形成される。また、図１及び図２に示すように、金属層１３は、少なくともセラミックス基板１１の他方の面に接合された第１金属層１３１を備え、この第１金属層１３１が第１回路層１２１と同等の平均結晶粒径に設けられている。また、本実施形態の絶縁回路基板１０では、金属層１３は、第１金属層１３１と、その第１金属層１３１の表面に接合された第２金属層１３２と、を有する積層構造とされる。そして、第２金属層１３２の平均結晶粒径が、第２回路層１２２と同等の平均結晶粒径に設けられている。
【００２８】
第１回路層１２１の平均結晶粒径と第１金属層１３１の平均結晶粒径とが同等とは、第１金属層１３１の平均結晶粒径が基準となる第１回路層１２１の平均結晶粒径と厳密に一致する場合だけでなく、±２０％の差がある場合も含むものとする。同様に、第２回路層１２２の平均結晶粒径と第２金属層１３２の平均結晶粒径とが同等とは、第２金属層１３２の平均結晶粒径が基準となる第２回路層１２２の平均結晶粒径と厳密に一致する場合だけでなく、±２０％の差がある場合も含むものとする。なお、第１金属層１３１の平均結晶粒径は、第１回路層１２１と同様に、回路層１２が銅（Ｃｕ）のとき２５０μｍ未満であることが好ましく、回路層１２がアルミニウム（Ａｌ）のとき３７５μｍ未満であることが好ましい。また、第２金属層１３２の平均結晶粒径は、第２回路層１２２と同様に、回路層１２が銅のとき２５０μｍ以上であることが好ましく、回路層１２がアルミニウムのとき３７５μｍ以上であることが好ましい。
【００２９】
なお、図１等では、金属層１３が回路層１２と同じ平面積で形成されるが、金属層１３を回路層１２と異なる平面積として形成してもよい。
【００３０】
第１回路層１２１及び第２回路層１２２、第１金属層１３１及び第２金属層１３２の各平均結晶粒径は、例えば、光学顕微鏡を用いて測定される。本実施形態では、回路層１２の第１回路層１２１と第２回路層１２２の平均結晶粒径は、回路層１２を厚み方向に研磨し、第２回路層１２２、第１回路層１２１の平面を順に露出させ、各層１２２，１２１の平面における結晶粒を光学顕微鏡を用いて測定した。また、同様に、金属層１３の第１金属層１３１と第２金属層１３２の平均結晶粒径は、金属層１３を厚み方向に研磨し、第２金属層１３２、第１金属層１３１の平面を順に露出させ、各層１３２，１３１の平面におおける結晶粒を光学顕微鏡を用いて測定した。そして、光学顕微鏡により観察される既知の面積（例えば５０００ｍｍ２）の測定範囲内に完全に含まれる結晶粒の数と、測定範囲の周辺で切断されている結晶粒の数の半分の数と、を足した数を全結晶粒数とし、測定範囲の面積を全結晶粒数で割った面積から、円相当径（金属粒子の単位面積と同じ面積を持つ円の直径）を算出し、この円相当径を各平均結晶粒径とした。
【００３１】
このように構成される絶縁回路基板１０の諸寸法について、一例を挙げると、Ｓｉ３Ｎ４（窒化ケイ素）からなるセラミックス基板１１の厚み（板厚）が０．１ｍｍ〜１．５ｍｍ、Ｃｕ（銅）からなる回路層１２及び金属層１３の厚みが０．０５ｍｍ〜３．０ｍｍとされる。また、第１回路層１２１及び第１金属層１３１の厚みが０．０２５ｍｍ〜２．９７５ｍｍ、第２回路層１２２及び第２金属層１３２の厚みが０．０２５ｍｍ〜２．９７５ｍｍとされる。ただし、これらの寸法は、上記数値範囲に限られるものではない。
【００３２】
素子９１は、半導体を備えた電子部品であり、必要とされる機能に応じて、ＩＧＢＴ（Ｉｎｓｕｌａｔｅｄ  Ｇａｔｅ  Ｂｉｐｏｌａｒ  Ｔｒａｎｓｉｓｔｏｒ）、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）、ＦＷＤ（Ｆｒｅｅ  Ｗｈｅｅｌｉｎｇ  Ｄｉｏｄｅ）等の種々の半導体素子が選択される。この場合、素子９１は、図示を省略するが、上部に上部電極部が設けられ、下部に下部電極部が設けられており、下部電極部が回路層１２（第２回路層１２２）の上面にはんだ付け等により接合されることで、素子９１が回路層１２の上面に搭載されている。また、素子９１の上部電極部は、リードフレーム（図示略）等を介して回路層１２の回路電極部等に接続される。
【００３３】
また、パワーモジュール１０１は、素子９１と絶縁回路基板１０とが、金属層１３の裏面側を除いてモールド樹脂８１により樹脂封止されることにより一体化されている。モールド樹脂８１としては、例えばＳｉＯ２フィラー入りのエポキシ系樹脂等を用いることができ、例えばトランスファーモールドにより成形される。
【００３４】
次に、絶縁回路基板１０を製造する方法について、図３を用いて工程順に説明する。
図１及び図２に示すように、セラミックス基板１１の両面にそれぞれ回路層１２と金属層１３とを備える絶縁回路基板１０については、回路層１２を形成する回路層形成工程と、金属層１３を形成する金属層形成工程とを、同時に行うことができる。回路層形成工程では、セラミックス基板１１の一方の面に回路層１２となる金属板（クラッド材）を接合して、セラミックス基板１１の一方の面に接合された第１回路層１２１とその第１回路層１２１の表面に接合された第２回路層１２２とを有する回路層１２を形成する。また、金属層形成工程では、セラミックス基板１１の他方の面に金属層１３となる金属板（クラッド材）を接合して、セラミックス基板１１の他方の面に接合された第１金属層１３１とその第１金属層１３１の表面に接合された第２金属層１３２とを有する金属層１３を形成する。
【００３５】
回路層１２となる金属板として、図３（ａ）に示すように、第１回路層１２１となる第１金属材２２１ａと、第２回路層１２２となる第２金属材２２２ａとが圧着されたクラッド材２５１を形成しておく。クラッド材２５１は、例えば、第１金属材２２１ａの母材と第２金属材２２２ａの母材とを重ねてロール等で圧延することにより形成できる。なお、クラッド材２５１は、プレス加工により板材を打ち抜くことで所望の外形に形成される。
【００３６】
第１金属材２２１ａには、第２金属材２２２ａよりも加熱による結晶粒の粗大化が抑制された結晶粒抑制材を用いる。結晶粒抑制材は、銅材であれば、８００℃で加熱した際に、結晶粒の粗大化が抑制され、平均結晶粒径が２５０μｍ未満とされるものを好適に用いることができる。具体的には、第１金属材２２１ａには、結晶粒抑制材として、古河電工株式会社製のＧＯＦＣを用いることができる。これに対し、第２金属材２２２ａには、一般的な圧延板の無酸素銅（ＯＦＣ）を用いることができる。第２金属材２２２ａは、８００℃で加熱した際に結晶粒が粗大化し、平均結晶粒径が２５０μｍ以上となる。
【００３７】
また、本実施形態では、金属層１３となる金属板は、回路層１２となる金属材２２１ａ，２２２ａと同様の構成により形成される。つまり、金属層１３となる金属板として、第１金属材２２１ａと同じ構成の第１金属材２２１ｂと、第２金属材２２２ａと同じ構成の第２金属材２２２ｂとが圧着されたクラッド材２５２を用いる。
【００３８】
また、これらのクラッド材２５１，２５２及びセラミックス基板１１を接合するろう接合材２２４としては、例えばＡｇ‐Ｃｕ‐Ｔｉ系ろう材を用いることができる。この場合、ろう接合材２２４は、予めクラッド材２５１の接合面及びクラッド材２５２の接合面に塗布しておくことで、容易に取り扱うことができる。図３（ｂ）では、第１金属材２２１ａの下面及び第１金属材２２１ｂの上面に予めろう接合材２２４を塗布している。
【００３９】
図３（ｃ）に示すように、回路層１２を形成するクラッド材２５１をろう接合材２２４を介してセラミックス基板１１の一方の面に重ねて配置する。また、同様に、セラミックス基板１１の他方の面に、金属層１３を形成するクラッド材２５２を、同じろう接合材２２４を介して重ねて配置する。この状態で、図３（ｃ）に白抜き矢印で示すように、セラミックス基板１１とクラッド材２５１，２５２との積層方向に加圧して加熱する。
【００４０】
これにより、回路層１２となるクラッド材２５１の第１金属材２２１ａとセラミックス基板１１とを接合する。この際、クラッド材２５１は、加熱されることにより第１金属材２２１ａの金属と第２金属材２２２ａの金属とが原子間接合され、強固に接合される。これにより、セラミックス基板１１の一方の面に第１回路層１２１と第２回路層１２２とを有する回路層１２が形成される。また、同時に、金属層１３となるクラッド材２５２の第１金属材２２１ｂとセラミックス基板１１とを接合するとともに、第１金属材２２１ｂと第２金属材２２２ｂとを強固に接合し、セラミックス基板１１の他方の面に第１金属層１３１と第２金属層１３２とを有する金属層１３を形成する。これにより、図３（ｄ）に示すように、金属層１３とセラミックス基板１１と回路層１２とが順に積層された絶縁回路基板１０が製造される。
【００４１】
このように、第１金属材２２１ａ，２２１ｂとして、第２金属材２２２ａ，２２２ｂよりも加熱による結晶粒の粗大化が抑制された結晶粒抑制材を用いることで、第１回路層１２１と第２回路層１２２とを備える回路層１２及び第１金属層１３１と第２金属層１３２とを備える金属層１３を形成できる。また、予め第１金属材２２１ａ，２２１ｂと第２金属材２２２ａ，２２２ｂとが圧着されたクラッド材２５１，２５２を形成しておくことで、回路層形成工程及び金属層形成工程における１回の加熱により、クラッド材２５１，２５２とセラミックス基板１１とを接合して、第１回路層１２１と第２回路層１２２とを備える回路層１２及び第１金属層１３１と第２金属層１３２とを備える金属層１３を容易に形成できる。したがって、絶縁回路基板１０の製造工程を簡略化できる。
【００４２】
このようにして製造された絶縁回路基板１０に、図１に示すように、素子９１を搭載する。素子９１は、回路層１２の第２回路層１２２の上面に、例えば銀焼結やはんだ接合材からなる接合層９２を介して接合する。また、図示は省略するが、素子９１に必要な配線等を接続し、回路層１２と素子９１とを電気的に接続してパワーモジュール１０１を製造する。その後、金属層１３の下面を除いたパワーモジュール１０１の全体をモールド樹脂８１により封止する。回路層１２の周縁に設けられる第２回路層１２２の表面は、第１回路層１２１の表面よりも表面粗さが大きく設けられているため、モールド樹脂８１が回路層１２の表面に大きく露出する第２回路層１２２の表面に密着し、強固に接合される。
【００４３】
このように構成されるパワーモジュール１０１の絶縁回路基板１０では、回路層１２を、セラミックス基板１１に接合された第１回路層１２１と、その第１回路層１２１に接合された第２回路層１２２と、を有する積層構造とし、素子９１が搭載（実装）される第２回路層１２２の平均結晶粒径を第１回路層１２１の平均結晶粒径よりも大きくしている。このように、絶縁回路基板１０では、平均結晶粒径の異なる第１回路層１２１と第２回路層１２２とを組み合わせて、素子９１が実装される回路層１２の表面を第２回路層１２２により形成している。第２回路層１２２は、第１回路層１２１よりも平均結晶粒径を大きく設けているので、第１回路層１２１よりも第２回路層１２２の表面の表面粗度（表面粗さ）も大きくなる。回路層１２（第２回路層１２２）上に素子９１を実装したパワーモジュール１０１を樹脂封止すると、モールド樹脂８１の特に回路層１２の周縁（第２回路層１２２の周縁）に形成された角部に応力が集中しやすいが、本実施形態の絶縁回路基板１０では第２回路層１２２の平均結晶粒径を大きく設け、その表面の表面粗度を大きく設けているので、モールド樹脂８１を第２回路層１２２の周縁に強固に固定でき、モールド樹脂８１と回路層１２との密着性を良好に確保できる。
【００４４】
また、前述したように、回路層１２を第１回路層１２１と第２回路層１２２とで形成しているので、回路層１２全体に対して第２回路層１２２が占める割合を小さくできる。このため、超音波探査映像装置により回路層１２を介して素子９１と回路層１２（第２回路層１２２）との接合界面を検査する際の第２回路層１２２における超音波の反射の割合を大きく低減でき、回路層１２全体における超音波の反射を大きく低減できる。したがって、検査精度を良好に確保できる。
【００４５】
また、回路層１２全体としては、第１回路層１２１と第２回路層１２２とを組み合わせることで、十分な厚みを確保できる。したがって、回路層１２として要求される機能である電気伝達性能や放熱性能を良好に確保できる。
【００４６】
また、絶縁回路基板１０では、金属層１３を構成する第１金属層１３１を、第１回路層１２１と同等の平均結晶粒径に設けているので、超音波探査映像装置により絶縁回路基板１０を介して素子９１と回路層１２との接合界面を検査する際に、回路層１２に加えて金属層１３でも超音波の反射を低減できる。また、金属層１３を第１金属層１３１と第２金属層１３２とで形成しているので、金属層１３全体に対して第２金属層１３２が占める割合を小さくできる。このため、超音波探査映像装置によりパワーモジュール１０１の各部品の接合界面を検査する際の第２金属層１３２における超音波の反射の割合を大きく低減でき、金属層１３全体における超音波の反射を大きく低減できる。したがって、超音波探査映像装置による検査精度を良好に確保できる。
【００４７】
また、前述したように、金属層１３を第１金属層１３１と第２金属層１３２との積層構造とし、第２金属層１３２を第２回路層１２２と同等の大きな平均結晶粒径で形成しているので、第２金属層１３２の表面の表面粗度を大きく設けることができる。このように、金属層１３の表面の表面粗度を大きくすると、金属層１３に放熱層（ヒートシンク）を重ねてはんだ等により接合する際に、金属層１３とはんだとの濡れ性が向上する。このため、金属層１３と放熱層との密着性及び接合信頼性を高めることができ、金属層１３から放熱層への放熱を円滑に行うことができる。また、金属層１３と放熱層とを熱伝導性グリスを挟んで積層する場合にも、金属層１３の表面の表面粗度を大きくしておくことで、金属層１３と放熱層との間に熱伝導性グリスを留めておくことができ、熱伝導性グリスが外部に抜けることを抑制できる。したがって、金属層１３と放熱層との密着性を良好に確保できるので、金属層１３と放熱層との間の熱抵抗を低減でき、放熱性能を良好に確保できる。
【００４８】
なお、前述した第１実施形態においては、絶縁回路基板１０がセラミックス基板１１の他方の面に形成された金属層１３を備える構成とされていたが、図４に示す第２実施形態の絶縁回路基板２０のように、セラミックス基板１１の他方の面に金属層を設けることなく、一方の面に形成された回路層１２のみを備える構成も、本発明に含まれる。 
【００４９】
また、前述した第１実施形態では、金属層１３が第１金属層１３１と第２金属層１３２とを備える構成とされていたが、図５に示す第３実施形態の絶縁回路基板３０のように、金属層３３を第１金属層１３１のみで構成してもよい。なお、第２実施形態及び第３実施形態において、第１実施形態と共通要素には同一符号を付して説明を省略する。
【００５０】
なお、本発明は上記実施形態の構成のものに限定されるものではなく、細部構成においては、本発明の趣旨を逸脱しない範囲において種々の変更を加えることが可能である。
例えば、上記実施形態では、素子９１の片面（下部電極部）を絶縁回路基板１０の回路層１２に搭載していたが、素子９１の両面に絶縁回路基板１０をそれぞれ配置する構成とすることにより、両面冷却構造とすることも可能である。
【００５１】
また、上記実施形態では、平均結晶粒径を領域毎に異ならせた回路層１２と金属層１３とを銅（純銅又は銅合金）により形成したが、アルミニウム（純アルミニウム又はアルミニウム合金）を用いても平均結晶粒径を領域毎に異ならせて回路層１２と金属層１３とを形成できる。 
例えば、アルミニウムの鋳塊を所望の板厚まで圧延する圧延工程における１パス当たりの圧下率を調整することで、平均結晶粒径を制御できる。具体的には、１パス当たりの圧下率を大きくすると、平均結晶粒径を大きくできる。そして、このように平均結晶粒径が調整された圧延材を用いることで、第１回路層と第２回路層とで平均結晶粒径が異なる回路層を有する絶縁回路基板を容易に製造できる。
【実施例】
【００５２】
以下、本発明の効果を実施例を用いて詳細に説明するが、本発明は下記の実施例に限定されるものではない。
【００５３】
表１〜表２に示すように、素子と絶縁回路基板とを接合したパワーモジュールの実施例１−１〜１−３及び２−１〜２−３と比較例１−１〜１−３及び２−１〜２−３とを作製した。絶縁回路基板には、セラミックス基板の一方の面に、表１及び表２に示す構成の回路層を形成したものを用いた。実施例１−１〜１−３及び２−１〜２−３では、回路層は、素子が搭載される第２回路層を、第１回路層よりも平均結晶粒径を大きくして形成した。一方、比較例１−１〜１−２及び２−１〜２−２では、回路層の第２回路層を第１回路層よりも平均結晶粒径を小さくして形成した。
【００５４】
セラミックス基板には、Ｓｉ３Ｎ４（窒化ケイ素）からなる板厚が０．３２ｍｍ、平面サイズが３０ｍｍ×３０ｍｍの矩形板を用いた。回路層を形成するクラッド材には、板厚が１．６ｍｍ、平面サイズが２８ｍｍ×２８ｍｍの矩形板を用い、第１金属材部分の厚みを１．２ｍｍ、第２金属材部分の厚みを０．４ｍｍとした。また、回路層となる各金属板が銅の場合にはＡｇ‐Ｃｕ‐Ｔｉ系ろう接合材を用い、アルミニウムの場合にはＡｌ‐Ｓｉ系ろう接合材を用いて、セラミックス基板とクラッド材とを接合して、絶縁回路基板を作製した。
【００５５】
得られた各絶縁回路基板の回路層の上面の表面粗さ測定を行い、回路層表面の表面粗さを測定した。次いで、各絶縁回路基板の回路層（第２回路層）の表面に素子をはんだ材（Ｓｎ‐Ｃｕ系はんだ材）により接合し、パワーモジュールを製造した。そして、得られたパワーモジュールについて、回路層を介さない素子側と、回路層を介した絶縁回路基板側と、の双方からはんだ接合層を検査し、はんだ接合層中のボイド面積率を測定した。また、得られたパワーモジュールについて素子と絶縁回路基板とを樹脂封止し、樹脂と回路層との密着性を評価した。なお、樹脂はエポキシ樹脂を用い、トランスファーモールドによって樹脂封止を行った。
【００５６】
（回路層表面の表面粗さ測定） 
回路層（第２回路層）表面の表面粗さＲａ（μｍ）の測定は、サーフテスター（Ｍｉｔｕｔｏｙｏ社製ＳＪ−４１０）を用いて実施した。結果を表１及び表２に示す。
【００５７】
（はんだ接合層中のボイドの直径の測定方法）
得られたパワーモジュールに対し、超音波探査映像装置（ＳＡＴ、日立エンジニアリング・アンド・サービス社製ＥＳ５０００）を用いて、回路層と素子との接合界面（はんだ接合層）を観察した。回路層と素子との接合界面の観察は、回路層を介した絶縁回路基板側と、回路層を介さない素子側との双方から行い、超音波探査映像装置により観察されるボイドの直径を各方向から測定した。ボイドの直径は、観察されたボイドの面積から、同じ面積を持つ円の直径を算出し、この円相当径をボイドの直径とした。なお、１つの接合界面内に複数のボイドが有る場合には、各ボイドの直径の平均値（平均直径）を算出した。また、素子側から観察した際のボイドの平均直径Ｄ１と、絶縁回路基板側から観察した際のボイドの平均直径Ｄ２と、の比率（Ｄ１／Ｄ２）×１００［％］を算出した。
【００５８】
得られた比率の値が小さいほど、素子側から観察した際のボイドの平均直径と、絶縁回路基板側から観察した際のボイドの平均直径と、の差が小さく、良好な検査精度が得られる。この場合、検査精度の評価は、比率の値が±１０％未満（比率が９０％を超え１１０％未満）であれば良好「○」とし、±１０％以上（比率が９０％以下又は１１０％以上）の場合を否「×」と評価した。結果を表３及び表４に示す。
【００５９】
（プリンカップ試験による密着性評価） 
プリンカップ試験により、モールド樹脂と絶縁回路基板との密着性を評価した。プリンカップ試験は、樹脂‐金属接合特性評価試験方法の国際規格ＩＳＯ１９０９５‐１〜４に準拠して行った。具体的には、絶縁回路基板の回路層の表面にプリンカップ形状の樹脂を形成し、その樹脂のせん断剥離強度試験を実施した。そして、得られたせん断剥離強度が１５ＭＰａ以上の場合を、モールド樹脂と絶縁回路基板との密着性が良好「○」とし、せん断剥離強度が１５ＭＰａ未満の場合を否「×」と評価した。結果を表３及び表４に示す。
【００６０】
【表１】
2019149459.tif 000003
【００６１】
【表２】
2019149459.tif 000004
【００６２】
【表３】
2019149459.tif 000005
【００６３】
【表４】
2019149459.tif 000006
【００６４】
表３及び表４の結果からわかるように、回路層が銅のときは、第１回路層の平均結晶粒径を２５０μｍ未満とすることで、超音波探査映像装置による検査精度と、樹脂封止時の密着性との双方を、良好に確保できる。また、回路層がアルミニウムのときは、第１回路層領域の平均結晶粒径を３７５μｍ未満とすることで、超音波探査映像装置による検査精度と、樹脂封止時の密着性との双方を、良好に確保できる。
【符号の説明】
【００６５】
１０，２０，３０  絶縁回路基板
１１  セラミックス基板
１２  回路層
１３，３３  金属層
８１  モールド樹脂
９１  素子
９２  接合層
１０１  パワーモジュール（モジュール）
１２１  第１回路層
１２２  第２回路層
１３１  第１金属層
１３２  第２金属層
２２１ａ，２２１ｂ  第１金属材
２２２ａ，２２２ｂ  第２金属材
２２４  ろう接合材
２５１，２５２  クラッド材
【図１】
2019149459.tif 000007
【図２】
2019149459.tif 000008
【図３】
2019149459.tif 000009
【図４】
2019149459.tif 000010
【図５】
2019149459.tif 000011